(57)【要約】【課題】優れた機械的特性および優れた難燃性を確保しながら、優れた耐水性をも有する難燃性樹脂組成物の製造方法、難燃性樹脂組成物及びこれを用いたケーブルを提供すること。【解決手段】ポリオレフィン系樹脂（Ａ）１００質量部に対して、シリコーン系化合物（Ｂ）を３〜１５質量部の割合で配合する工程と、ポリオレフィン系樹脂（Ａ）１００質量部に対して、水酸化マグネシウム粒子を疎水性化合物で表面処理してなる表面処理水酸化マグネシウム粒子（Ｃ）を５０〜１５０質量部の割合で配合する工程と、ポリオレフィン系樹脂（Ａ）１００質量部に対して、モリブデン酸化合物（Ｄ）を５〜２０質量部の割合で配合する工程とを少なくとも含み、モリブデン酸化合物（Ｄ）がモリブデン酸の２価金属塩である、難燃性樹脂組成物の製造方法。【選択図】なし【特許請求の範囲】
【請求項１】
ポリオレフィン系樹脂（Ａ）１００質量部に対して、
シリコーン系化合物（Ｂ）を３〜１５質量部の割合で配合する工程と、
前記ポリオレフィン系樹脂（Ａ）１００質量部に対して、水酸化マグネシウム粒子を疎水性化合物で表面処理してなる表面処理水酸化マグネシウム粒子（Ｃ）を５０〜１５０質量部の割合で配合する工程と、
前記ポリオレフィン系樹脂（Ａ）１００質量部に対して、モリブデン酸化合物（Ｄ）を５〜２０質量部の割合で配合する工程と
を少なくとも含み、
前記モリブデン酸化合物（Ｄ）がモリブデン酸の２価金属塩である、
難燃性樹脂組成物の製造方法。
【請求項２】
前記疎水性化合物が脂肪酸含有化合物である、請求項１に記載の難燃性樹脂組成物の製造方法。
【請求項３】
前記モリブデン酸の２価金属塩がモリブデン酸カルシウム亜鉛及びモリブデン酸亜鉛からなる群より選ばれる少なくとも１種の２価金属塩である、請求項１又は２に記載の難燃性樹脂組成物の製造方法。
【請求項４】
さらに前記ポリオレフィン系樹脂（Ａ）１００質量部に対して、酸化防止剤（Ｅ）を０．０１〜１０質量部の割合で配合する工程を備える請求項１〜３のいずれか一項に記載の難燃性樹脂組成物の製造方法。
【請求項５】
請求項１〜４のいずれか一項に記載の難燃性樹脂組成物の製造方法で製造される難燃性樹脂組成物。
【請求項６】
導体と、
前記導体を被覆する絶縁層とを有する絶縁電線を備えており、
前記絶縁層が、請求項５に記載の難燃性樹脂組成物で構成されるケーブル。
【請求項７】
導体と、
前記導体を被覆する絶縁層と、
前記絶縁層を覆うシースを有するケーブルを備えており、
前記絶縁層と前記シースの少なくとも一方が、請求項５に記載の難燃性樹脂組成物で構成されるケーブル。
【発明の詳細な説明】
【技術分野】
【０００１】
本発明は、難燃性樹脂組成物の製造方法、難燃性樹脂組成物及びこれを用いたケーブルに関する。
【背景技術】
【０００２】
電線被覆、チューブ、テープ、包装材、建材等においては、難燃性樹脂組成物が広く使用されている。
【０００３】
このような難燃性樹脂組成物の製造方法として、下記特許文献１には、ポリオレフィン系樹脂に、モリブデン酸アンモニウムで表面処理された金属水酸化物、疎水性化合物で表面処理された水酸化マグネシウム、および、シリコーン系化合物を配合する工程を含む難燃性樹脂組成物の製造方法が開示されており、この製造方法によって、優れた難燃性及び機械的特性を併せ持つ難燃性樹脂組成物が得られることが開示されている。
【先行技術文献】
【特許文献】
【０００４】
【特許文献１】特開２００１−１１０２３６号公報
【発明の概要】
【発明が解決しようとする課題】
【０００５】
ところで、上記難燃性樹脂組成物を利用した成形品は、屋外等、水と接触する環境下で用いられることが多いため、上記難燃性樹脂組成物には難燃性、機械的特性に優れていることに加えて、さらに耐水性に優れていることが要求される。
【０００６】
しかしながら、上記特許文献１に記載の製造方法で製造された難燃性樹脂組成物は、耐水性の点で更なる改善の余地があった。
【０００７】
このため、優れた機械的特性および優れた難燃性を確保しながら、優れた耐水性をも有する難燃性樹脂組成物の製造方法が求められていた。
【０００８】
本発明は、上記事情に鑑みてなされたものであり、優れた機械的特性および優れた難燃性を確保しながら、優れた耐水性をも有する難燃性樹脂組成物の製造方法、難燃性樹脂組成物及びこれを用いたケーブルを提供することを目的とする。
【課題を解決するための手段】
【０００９】
本発明者らは上記課題を解決するため、ポリオレフィン系樹脂に配合するモリブデン酸化合物の種類および配合方法に着目して検討した。その結果、モリブデン酸の２価金属塩の粉末自体を直接ポリオレフィン系樹脂に配合すると、金属水酸化物に担持されたモリブデン酸アンモニウムをポリオレフィン系樹脂に配合した場合に比べて、樹脂組成物の耐水性が著しく向上することが明らかになった。そこで、本発明者らはさらに鋭意研究を重ねた結果、ポリオレフィン系樹脂に対して特定の割合で、シリコーン系化合物、疎水性化合物により表面処理されてなる水酸化マグネシウム粒子及び上記モリブデン酸の２価金属塩を直接配合させることにより、優れた機械的特性および優れた難燃性を確保しながら、優れた耐水性をも有する難燃性樹脂組成物を製造することができることを見出し、本発明を完成するに至った。
【００１０】
すなわち本発明は、ポリオレフィン系樹脂（Ａ）１００質量部に対して、シリコーン系化合物（Ｂ）を３〜１５質量部の割合で配合する工程と、前記ポリオレフィン系樹脂（Ａ）１００質量部に対して、水酸化マグネシウム粒子を疎水性化合物で表面処理してなる表面処理水酸化マグネシウム粒子（Ｃ）を５０〜１５０質量部の割合で配合する工程と、前記ポリオレフィン系樹脂（Ａ）１００質量部に対して、モリブデン酸化合物（Ｄ）を５〜２０質量部の割合で配合する工程とを少なくとも含み、前記モリブデン酸化合物（Ｄ）がモリブデン酸の２価金属塩である、難燃性樹脂組成物の製造方法である。
【００１１】
本発明の難燃性樹脂組成物の製造方法によれば、優れた機械的特性および優れた難燃性を確保しながら、優れた耐水性をも有する難燃性樹脂組成物を製造することができる。
【００１２】
なお、本発明者らは、本発明の難燃性樹脂組成物の製造方法によって、優れた難燃性を有する難燃性樹脂組成物が製造される理由について、以下のように推察している。
【００１３】
すなわち、ポリオレフィン系樹脂（Ａ）にシリコーン系化合物（Ｂ）を配合する工程を含むことにより、難燃性樹脂組成物が燃焼する際に、シリコーン系化合物がシリカ（ＳｉＯ２）に変化し、燃焼物の表面を覆って固い殻（チャー）を形成し、酸素を遮断するため燃焼拡大が阻害される。また、表面処理水酸化マグネシウム粒子（Ｃ）を配合する工程を含むことにより、難燃性樹脂組成物が燃焼する際に、燃焼時に水酸化マグネシウムが酸化物と水蒸気に分解する吸熱反応が起こって温度が低下し、発生した水蒸気によって燃焼している部分への酸素の供給が阻害され、生成した酸化物が燃焼部分に付着して、新たな部分への延焼が阻害される。さらに、モリブデン酸化合物（Ｄ）を配合する工程を含むことにより、難燃性樹脂組成物が燃焼する際に、燃焼時にモリブデン酸化合物（Ｄ）がポリオレフィン系樹脂を炭化させて固い殻（チャー）を生成させる触媒として働き、このチャーは燃焼時に断熱層として作用し燃焼拡大が阻害される。以上の作用により、本発明の難燃性樹脂組成物の製造方法によって、優れた難燃性を有する難燃性樹脂組成物が製造されると本発明者らは推察している。
【００１４】
また、本発明者らは、本発明の難燃性樹脂組成物の製造方法によって、優れた耐水性を有する難燃性樹脂組成物が製造される理由については以下のように推察している。
【００１５】
すなわち、モリブデン酸の２価金属塩は、アンモニウム塩と比較して、水に対する溶解度が低く、さらにポリオレフィン系樹脂への分散も良好であるために、本発明の難燃性樹脂組成物の製造方法によって、優れた耐水性を有する難燃性樹脂組成物が製造されると推察している。
【００１６】
上記難燃性樹脂組成物の製造方法においては、前記疎水性化合物が脂肪酸含有化合物であることが好ましい。
【００１７】
この場合、より耐水性に優れた難燃性樹脂組成物を製造することができる。
【００１８】
上記難燃性樹脂組成物の製造方法においては、前記モリブデン酸の２価金属塩がモリブデン酸カルシウム亜鉛及びモリブデン酸亜鉛からなる群より選ばれる少なくとも１種の２価金属塩であることが好ましい。
【００１９】
この場合、耐水性に特に優れた難燃性樹脂組成物を製造することができる。
【００２０】
上記難燃性樹脂組成物の製造方法においては、さらに前記ポリオレフィン系樹脂（Ａ）１００質量部に対して、酸化防止剤（Ｅ）を０．０１〜１０質量部の割合で配合する工程を備えることが好ましい。
【００２１】
この場合、ポリオレフィン系樹脂（Ａ）の熱劣化が十分に抑制されるため、耐熱老化性に優れた難燃性樹脂組成物を製造することができる。
【００２２】
また本発明は、上述した難燃性樹脂組成物の製造方法で製造される難燃性樹脂組成物である。
【００２３】
本発明の難燃性樹脂組成物によれば、優れた機械的特性および優れた難燃性を確保しながら、優れた耐水性をも有することができる。
【００２４】
また本発明は、導体と、前記導体を被覆する絶縁層とを有する絶縁電線を備えており、前記絶縁層が、上述した難燃性樹脂組成物で構成されるケーブルである。
【００２５】
本発明のケーブルによれば、絶縁層が、上述した難燃性樹脂組成物で構成されるため、優れた機械的特性および優れた難燃性を確保しながら、優れた耐水性をも有することができる。
【００２６】
さらに本発明は、導体と、前記導体を被覆する絶縁層と、前記絶縁層を覆うシースを有するケーブルであって、前記絶縁層と前記シースの少なくとも一方が、上述した難燃性樹脂組成物で構成されるケーブルである。
【００２７】
本発明のケーブルによれば、絶縁層とシースの少なくとも一方が、上述した難燃性樹脂組成物で構成されるため、優れた機械的特性および優れた難燃性を確保しながら、優れた耐水性をも有することができる。
【発明の効果】
【００２８】
本発明によれば、優れた機械的特性および優れた難燃性を確保しながら、優れた耐水性をも有する難燃性樹脂組成物の製造方法、難燃性樹脂組成物及びこれを用いたケーブルが提供される。
【図面の簡単な説明】
【００２９】
【図１】本発明のケーブルの一実施形態を示す部分側面図である。
【図２】図１のＩＩ−ＩＩ線に沿った断面図である。
【発明を実施するための形態】
【００３０】
以下、本発明の実施形態について図１及び図２を用いて詳細に説明する。
【００３１】
［ケーブル］
図１は、本発明に係るケーブルの一実施形態を示す部分側面図であり、平形ケーブルを示すものである。図２は、図１のＩＩ−ＩＩ線に沿った断面図である。図１及び図２に示すように、平形ケーブル１０は、２本の絶縁電線４と、２本の絶縁電線４を被覆するシース３とを備えている。そして、絶縁電線４は、内部導体１と、内部導体１を被覆する絶縁層２とを有している。
【００３２】
ここで、絶縁層２及びシース３は難燃性樹脂組成物で構成されており、この難燃性樹脂組成物は、ポリオレフィン系樹脂（Ａ）１００質量部に対して、シリコーン系化合物（Ｂ）を３〜１５質量部、水酸化マグネシウム粒子を疎水性化合物で表面処理してなる表面処理水酸化マグネシウム粒子（Ｃ）を５０〜１５０質量部、モリブデン酸化合物（Ｄ）を、それ自体単独で５〜２０質量部の割合で配合することによって得られる。ここで、モリブデン酸化合物（Ｄ）はモリブデン酸の２価金属塩である。
【００３３】
上記難燃性樹脂組成物で構成される絶縁層２及びシース３は、優れた機械的特性および優れた難燃性を確保しながら、優れた耐水性をも有する。このため、平形ケーブル１０は、優れた機械的特性および優れた難燃性を確保しながら、優れた耐水性をも有する。
【００３４】
［ケーブルの製造方法］
次に、上述した平形ケーブル１０の製造方法について説明する。
【００３５】
（導体）
まず内部導体１を準備する。内部導体１は、１本の素線のみで構成されてもよく、複数本の素線を束ねて構成されたものであってもよい。また、内部導体１は、導体径や導体の材質などについて特に限定されるものではなく、用途に応じて適宜定めることができる。
【００３６】
（難燃性樹脂組成物）
一方、難燃性樹脂組成物を準備する。この難燃性樹脂組成物は、上述したように、ポリオレフィン系樹脂（Ａ）１００質量部に対して、シリコーン系化合物（Ｂ）を３〜１５質量部、水酸化マグネシウム粒子を疎水性化合物で表面処理してなる表面処理水酸化マグネシウム粒子（Ｃ）を５０〜１５０質量部、モリブデン酸化合物（Ｄ）をそれ自体単独で５〜２０質量部の割合で配合することによって得られる。以下、ポリオレフィン系樹脂（Ａ）、シリコーン系化合物（Ｂ）、表面処理水酸化マグネシウム粒子（Ｃ）及びモリブデン酸化合物（Ｄ）の各々について詳細に説明する。
【００３７】
（Ａ）ポリオレフィン系樹脂
ポリオレフィン系樹脂としては、例えばポリエチレン（ＰＥ）、ポリプロピレン、エチレン−プロピレンゴム、エチレン−メチルアクリレート共重合体、エチレン−エチルアクリレート共重合体（ＥＥＡ）、エチレン−メチルメタクリレート共重合体、エチレン−エチルメタクリレート共重合体、エチレン−酢酸ビニル共重合体（ＥＶＡ）などが挙げられる。これらは単独で又は２種以上を組み合わせて使用することができる。これらの中では、ＥＥＡとＥＶＡとを混合した混合樹脂が好ましい。ＥＥＡとＥＶＡの混合樹脂が使用される場合、ＥＶＡは、ＥＥＡとＥＶＡとの合計１００質量部に対して５〜４０質量部の割合で含有されていることが好ましい。
【００３８】
（Ｂ）シリコーン系化合物
シリコーン系化合物は、特に限定されるものではなく、シリコーン系化合物としては、例えばポリオルガノシロキサンなどが挙げられる。ここで、ポリオルガノシロキサンは、シロキサン結合を主鎖とし側鎖に有機基を有するものであり、有機基としては、例えばメチル基、ビニル基、エチル基、プロピル基、フェニル基などが挙げられる。具体的なポリオルガノシロキサンとしては、例えばジメチルポリシロキサン、メチルエチルポリシロキサン、メチルオクチルポリシロキサン、メチルビニルポリシロキサン、メチルフェニルポリシロキサン、メチル（３,３,３−トリフルオロプロピル）ポリシロキサンなどが挙げられる。これらは単独で又は２種以上を組み合わせて使用することができる。ポリオルガノシロキサンの形態としては、シリコーンパウダー、シリコーンガム及びシリコーンレジンが挙げられる。中でも、シリコーンガムが好ましい。この場合、ブルームが起こりにくくなる。
【００３９】
シリコーン系化合物（Ｂ）は、上述したように、ポリオレフィン系樹脂（Ａ）１００質量部に対して３〜１５質量部の割合で配合される。シリコーン系化合物（Ｂ）の配合割合が３質量部未満である場合、難燃性樹脂組成物は十分な難燃性を有することができない。一方、配合割合が１５質量部より大きい場合、機械的特性が低下し、ブルームも起こりやすくなる。シリコーン系化合物（Ｂ）の配合割合は３〜１０質量部であることが好ましく、３〜７質量部であることが更に好ましく、３〜５質量部であることが特に好ましい。
【００４０】
（Ｃ）表面処理水酸化マグネシウム粒子
表面処理水酸化マグネシウム粒子（Ｃ）は、水酸化マグネシウム粒子を疎水性化合物により表面処理してなるものである。本発明において疎水性化合物とは、無置換の又はフッ素置換の飽和又は不飽和脂肪族炭化水素基と、水酸化マグネシウム粒子表面に対して結合性を有する部位とを備えた化合物である。水酸化マグネシウム粒子が該疎水性化合物により表面処理されると、水酸化マグネシウム粒子の表面が疎水性を有するものになり、更には水酸化マグネシウム粒子のポリオレフィン系樹脂に対する相溶性が優れたものになる。ここで、水酸化マグネシウム粒子表面に対して結合性を有する部位、すなわち、水酸化マグネシウムの水酸基と反応性を有する部位としては、例えばカルボキシル基、カルボキシレート基、エステル基、シランカップリング部位、チタネートカップリング部位等が挙げられる。上記疎水性化合物は単独で又は２種以上を組み合わせて使用することができる。これらの疎水性化合物の中では、無置換の飽和若しくは不飽和の脂肪酸、該脂肪酸のアルカリ金属塩又は該脂肪酸のエステル等の脂肪酸含有化合物が、難燃性樹脂組成物に十分な耐水性を付与することができるとともに、工業的に入手が容易な化合物であるため、特に好ましく用いられる。上記脂肪酸含有化合物が含有する脂肪酸は、炭素数１２以上の飽和又は不飽和の高級脂肪酸であることが好ましい。このような高級脂肪酸としては、例えばラウリン酸、ミリスチン酸、パルミチン酸、ステアリン酸、オレイン酸、リノール酸、リノレン酸、アラキドン酸、ベヘン酸、モンタン酸等が挙げられる。上記表面処理水酸化マグネシウム粒子（Ｃ）中の疎水性化合物の含有率（表面処理量）は例えば０．１〜５質量％であればよい。また水酸化マグネシウム粒子のＢＥＴ比表面積は例えば１〜２０ｍ２／ｇであればよく、平均粒径は好ましくは０．５〜２．０μｍであり、より好ましくは０．７〜１．５μｍである。
【００４１】
表面処理水酸化マグネシウム粒子（Ｃ）は、上述したように、ポリオレフィン系樹脂（Ａ）１００質量部に対して５０〜１５０質量部の割合で配合される。表面処理水酸化マグネシウム粒子（Ｃ）の配合割合が５０質量部未満である場合、難燃性樹脂組成物は十分な難燃性を有することができない。一方、配合割合が１５０質量部より大きい場合、機械的特性が低下し、ブルームも起こりやすくなる。表面処理水酸化マグネシウム粒子（Ｃ）の配合割合は５０〜１２０質量部であることが好ましく、５０〜１００質量部であることが更に好ましい。
【００４２】
（Ｄ）モリブデン酸化合物
モリブデン酸化合物（Ｄ）としてはモリブデン酸の２価金属塩が用いられる。モリブデン酸の２価金属塩としては、モリブデン酸亜鉛、モリブデン酸カルシウム、モリブデン酸バリウム、モリブデン酸カルシウム亜鉛等が挙げられる。これらは単独で又は２種以上を組み合わせて使用することができる。モリブデン酸アンモニウムなどのアンモニウム塩及びモリブデン酸ナトリウム、モリブデン酸カリウムなどの１価金属塩は水に可溶であるのに対し、上記モリブデン酸の２価金属塩は水に不溶であるため、モリブデン酸化合物（Ｄ）として上記モリブデン酸の２価金属塩を用いることにより、難燃性樹脂組成物に優れた耐水性を付与することができる。上記モリブデン酸の２価金属塩の中ではモリブデン酸カルシウム亜鉛およびモリブデン酸亜鉛が、難燃性樹脂組成物に特に優れた耐水性を付与することができるため、特に好ましく用いられる。モリブデン酸化合物の平均粒径は、好ましくは０．５〜１０μｍであり、より好ましくは０．７〜５．０μｍである。
【００４３】
モリブデン酸化合物（Ｄ）は、上述したように、ポリオレフィン系樹脂（Ａ）１００質量部に対して５〜２０質量部の割合で配合される。モリブデン酸化合物（Ｄ）の配合割合が５質量部未満である場合、難燃性樹脂組成物は十分な難燃性を有することができない。一方、配合割合が２０質量部より大きい場合、ブルームが起こりやすい。モリブデン酸化合物（Ｄ）の配合割合は５〜１５質量部であることが好ましい。
【００４４】
上記難燃性樹脂組成物を製造する際には、さらに酸化防止剤（Ｅ）を配合してもよい。この場合、難燃性樹脂組成物は耐熱老化性に優れたものになる。
【００４５】
酸化防止剤（Ｅ）は、難燃性樹脂組成物に優れた耐熱老化性を付与するものであれば特に限定されるものではなく、酸化防止剤（Ｅ）としては、例えば、テトラキス［メチレン−３−（３’，５’−ジ−第三−ブチル−４’−ヒドロキシフェニル）プロピオネート］メタン、ｎ−オクタデシル−３−（４’−ヒドロキシ−３’，５’−ジ−第三−ブチルフェニル）プロピオネート、１，１，３−トリス（２−メチル−４−ヒドロキシ−５−第三−ブチルフェニル）ブタン、３，９−ビス［２−｛３−（３−第三−ブチル−４−ヒドロキシ−５−メチルフェニル）プロピオニルオキシ｝−１，ジメチルエチル］−２，４，８，１０−テトラオキサスピロ［５，５］−ウンデカン等のヒンダードフェノール系酸化防止剤、４，４’−チオビス（６−第三−ブチル−３-メチルフェノール）、ビス（３，５−ジ−第三−ブチル−４−ヒドロキシベンジル）スルフィド等のアルキル化チオビスフェノール系酸化防止剤、トリス（２，４−ジ−第三−ブチルフェニル）ホスファイト、トリス（ノニルフェニル）ホスファイト等のりん系酸化防止剤、ジラウリルチオジプロピオネート、ジステアリルチオジプロピオネート、ジトリデシル−３，３’−チオジプロピオネート等の含硫黄エステル系酸化防止剤、１，１’− チオビス−（２−ナフトール）、２−メルカプトベンズイミダゾール、ヒドラジン誘導体等が挙げられる。これらは単独で又は２種以上を組み合わせて使用することができる。上記酸化防止剤の中では、特にペンタエリスリチル・テトラキス[３−(３，５−ジ−ｔ−ブチル−４−ヒドロキシフェニル)プロピオネート]が好ましく用いられる。
【００４６】
酸化防止剤（Ｅ）は、上記ポリオレフィン系樹脂（Ａ）１００質量部に対して０．０５〜５質量部の割合で配合されることが好ましい。この場合、配合割合が０．０５質量部未満の場合に比べて、難燃性樹脂組成物は耐熱老化性により優れたものになる。また、配合割合が５質量部より大きい場合に比べて、ブルームが起こりにくくなる。酸化防止剤（Ｅ）の配合割合は０．０５〜３質量部であることがより好ましい。
【００４７】
上記難燃性樹脂組成物を製造する際には、必要に応じて紫外線劣化防止剤、加工助剤、着色顔料、滑剤、カーボンブラックなどの添加剤が更に配合されてもよい。
【００４８】
上記難燃性樹脂組成物は、ポリオレフィン系樹脂（Ａ）、シリコーン系化合物（Ｂ）、表面処理水酸化マグネシウム粒子（Ｃ）及びモリブデン酸化合物(Ｄ)、さらに必要に応じて酸化防止剤（Ｅ）等を混練することにより製造される。混練は、例えばバンバリーミキサ、タンブラ、加圧ニーダ、混練押出機、二軸押出機、ミキシングロール等の混練機で行うことができる。このとき、シリコーン系化合物（Ｂ）の分散性を向上させる観点からは、ポリオレフィン系樹脂（Ａ）の一部とシリコーン系化合物（Ｂ）とを混練し、得られたマスターバッチ（シリコーンＭＢ）を、残りのポリオレフィン系樹脂（Ａ）、表面処理水酸化マグネシウム粒子（Ｃ）、モリブデン酸化合物（Ｄ）及び酸化防止剤（Ｅ）等と混練してもよい。
【００４９】
また、上記難燃性樹脂組成物の製造においては、ポリオレフィン系樹脂（Ａ）にシリコーン系化合物（Ｂ）配合する工程、ポリオレフィン系樹脂（Ａ）に表面処理水酸化マグネシウム粒子（Ｃ）を配合する工程およびポリオレフィン系樹脂（Ａ）にモリブデン酸化合物（Ｄ）配合する工程を実施する順番については特に限定されるものではない。例えば各々の工程を一工程ずつ段階的に実施してもよいし、全ての工程を同時に実施してもよい。
【００５０】
次に、上記のようにして得られた難燃性樹脂組成物で内部導体１を被覆する。具体的には、上記難燃性樹脂組成物を、押出機を用いて溶融混練し、チューブ状の押出物を形成する。そして、このチューブ状押出物を内部導体１上に連続的に被覆する。こうして絶縁電線４が得られる。
【００５１】
（シース）
最後に、上記のようにして得られた絶縁電線４を２本用意し、これら絶縁電線４を、上述した難燃性樹脂組成物を用いて作製したシース３で被覆する。シース３は、絶縁層２を物理的又は化学的な損傷から保護するものである。
【００５２】
以上のようにして平形ケーブル１０が得られる。
【００５３】
本発明は、上記実施形態に限定されるものではない。例えば上記実施形態では平形ケーブル１０は２本の絶縁電線４を有しているが、本発明のケーブルは平形ケーブルに限定されるものではなく、シース３の内側に絶縁電線４を１本のみ有していてもよく、３本以上有していてもよい。またシース３と絶縁電線４との間には、ポリプロピレン等からなる樹脂部が設けられていてもよい。
【００５４】
また上記実施形態では、絶縁電線４の絶縁層２、シース３が上記の難燃性樹脂組成物で構成されているが、絶縁層２が通常の絶縁樹脂で構成され、シース３のみが上記の難燃性樹脂組成物で構成されてもよい。
【実施例】
【００５５】
以下、実施例及び比較例を挙げて本発明の内容をより具体的に説明するが、本発明は、以下の実施例に限定されるものではない。
【００５６】
（実施例１〜１５及び比較例１〜１１）
ポリオレフィン系樹脂（Ａ）、シリコーン系化合物（Ｂ）を含有するマスターバッチ（シリコーンＭＢ）、表面処理水酸化マグネシウム粒子（Ｃ）、モリブデン酸化合物（Ｄ）及び酸化防止剤（Ｅ）を、表１〜３に示す配合量で配合し、バンバリーミキサによって１６０℃にて１５分間混練し、難燃性樹脂組成物を得た。なお、表１〜３において、各配合成分の配合量の単位は質量部である。また表１〜３において、ポリオレフィン系樹脂（Ａ）の配合量が１００質量部となっていないが、シリコーンＭＢ中にもポリオレフィン系樹脂であるエチレン−酢酸ビニル共重合体（ＥＶＡ）が含まれており、上記ポリオレフィン系樹脂（Ａ）の配合量とシリコーンＭＢ中に含まれているＥＶＡの量を合計すれば１００質量部となる。
【００５７】
上記ポリオレフィン系樹脂（Ａ）、シリコーン系化合物（Ｂ）、表面処理水酸化マグネシウム粒子（Ｃ）、モリブデン酸化合物（Ｄ）及び酸化防止剤（Ｅ）としては具体的には下記のものを用いた。
【００５８】
（Ａ）ポリオレフィン樹脂：
（Ａ−１）エチレン−アクリル酸エチル共重合体（ＥＥＡ）、日本ポリエチレン社製、商品名「レスクパール  ＥＥＡ  Ａ１１５０」
（Ａ−２）エチレン−酢酸ビニル共重合体（ＥＶＡ）、三井・デュポンポリケミカル社製、「エバフレックス  ＥＶ４６０」
（Ａ−３）ポリエチレン（ＰＥ）、住友化学社製、エクセレンＧＭＨ  ＧＨ０３０
【００５９】
（Ｂ）シリコーン系化合物：
ＥＶＡをベース樹脂とし、シリコーンガムを４０質量％含有するシリコーンＭＢ、信越化学工業社製Ｘ−２２−２１３８Ｂ
【００６０】
（Ｃ）表面処理水酸化マグネシウム粒子：
（Ｃ−１）高級脂肪酸で表面処理された水酸化マグネシウム、神島化学工業社製、商品名「マグシーズ  Ｎ６」、高級脂肪酸の含有率２．５質量％、ＢＥＴ比表面積４．７ｍ２／ｇ、平均粒径１．１μｍ
（Ｃ−２）シランカップリング処理水酸化マグネシウム、神島化学社製、マグシーズＳ６  表面処理量０．３質量％、ＢＥＴ比表面積５．２ｍ２／ｇ、平均粒径１．０μｍ
（Ｃ−３）無機系表面処理水酸化マグネシウム、神島化学社製、マグシーズＥＰ、表面処理量０．８質量％、ＢＥＴ比表面積３．３ｍ２／ｇ、平均粒径２．９μｍ
【００６１】
（Ｄ）モリブデン酸化合物：
（Ｄ−１）モリブデン酸カルシウム亜鉛、フーバー・エンジニアード・マテリアルズ社製、商品名「ケムガード９１１Ａ」平均粒径２．７μｍ
（Ｄ−２）モリブデン酸亜鉛、フーバー・エンジニアード・マテリアルズ社製、商品名「ケムガード９１１Ｂ」平均粒径２．３μｍ
（Ｄ−３）モリブデン酸カルシウム、フーバー・エンジニアード・マテリアルズ社製、商品名「ケムガード５０１」、平均粒径４．１μｍ
（Ｄ−４）モリブデン酸アンモニウム、和光純薬製
【００６２】
（Ｅ）酸化防止剤：
ペンタエリスリチル・テトラキス[３−(３，５−ジ−ｔ−ブチル−４−ヒドロキシフェニル)プロピオネート]、ＢＡＳＦ社製、Ｉｒｇａｎｏｘ１０１０
【００６３】
次いで、この難燃性樹脂組成物をバンバリーミキサによって１６０℃にて１５分間混練した。その後、この難燃性樹脂組成物を、単軸押出機（Ｌ／Ｄ＝２０、スクリュー形状：フルフライトスクリュー、マース精機社製）に投入し、その押出機からからチューブ状の押出物を押し出し、導体（素線数１本／断面積２ｍｍ２）上に、厚さ０．７ｍｍとなるように被覆した。こうして絶縁電線を得た。
【００６４】
【表１】
2014065815.tif 000002
【００６５】
【表２】
2014065815.tif 000003
【００６６】
【表３】
2014065815.tif 000004
【００６７】
上記のようにして得られた実施例１〜１５及び比較例１〜１１の絶縁電線について、以下のようにして機械的特性、難燃性および耐水性についての評価を行った。
【００６８】
＜機械的特性＞
機械的特性の評価は、実施例１〜１５及び比較例１〜１１の絶縁電線について、ＪＩＳ  Ｃ３００５により引張試験を行い、測定された引張強度に基づいて行った。結果を表１〜３に示す。表１〜３において、引張強度の単位はＭＰａであり、引張強度の合否基準は下記の通りとした。引張試験において、引張速度は２００ｍｍ／ｍｉｎ、標線間距離は２０ｍｍとした。
１０ＭＰａ以上：合格
１０ＭＰａ未満：不合格
【００６９】
＜難燃性＞
実施例１〜１５および比較例１〜１１の絶縁電線について、ＪＩＳ  Ｃ３６６５に基づいて垂直燃焼試験を行い、難燃性を評価した。結果を表１〜３に示す。ここで、具体的には、絶縁電線を上部で支持する上部支持材の下端から炭化の終了点までの長さが５０ｍｍ〜５４０ｍｍ以内であれば合格として「○」と表示し、５０ｍｍ未満又は５４０ｍｍ超の場合には不合格として「×」と表示した。
【００７０】
＜耐水性＞
実施例１〜１５および比較例１〜１１の絶縁電線を７５℃の温水に浸漬した後７日ごとに、絶縁電線を温水から取り出し、３０℃の水中にて５００Ｖにて絶縁抵抗測定を行い、体積抵抗率を算出した。これを３５日継続することで耐水性を評価した。結果を表１〜３に示す。ここで、試験片の体積抵抗率が１×１０１２Ω・ｃｍ以上であれば合格として「○」と表示し、１×１０１２Ω・ｃｍ未満となった場合には不合格とし、「×」と表示して、体積抵抗率の低下が確認された日数を表示した。
【００７１】
表１〜３に示す結果より、実施例１〜１５の絶縁電線は、機械的特性、難燃性及び耐水性の全てについて合格基準に達していた。これに対し、比較例１〜１１の絶縁電線は、機械的特性、難燃性及び耐水性のうちの１つについて合格基準に達していなかった。
【００７２】
このことから、本発明の難燃性樹脂組成物の製造方法によれば、優れた機械的特性および優れた難燃性を確保しながら、優れた耐水性をも有する難燃性樹脂組成物を製造することができることが確認された。
【符号の説明】
【００７３】
１…内部導体
２…絶縁層
３…シース
４…絶縁電線
１０…平形ケーブル
【図１】
2014065815.tif 000005
【図２】
2014065815.tif 000006